(57)【特許請求の範囲】
【請求項１】
水銀を含むセメント原料を焼成するキルンからの排ガス経路の途中に設けられ、排ガス中のダストを捕集する集塵装置を備えるセメント製造装置における前記集塵装置にて捕集されたダストに含まれる水銀を除去する装置であって、
前記セメント製造装置からの４００〜１１００℃の抽気ガスにより加熱された前記ダストと水銀を含む抽気ガスとを分離する分離装置と、
前記分離装置にて分離された抽気ガスから水銀を除去する水銀除去塔と
を備え、
前記分離装置が、前記ダストの一部と前記抽気ガスとを分離する第１の分離装置と、前記第１の分離装置の後段に設けられ、前記ダストの残部と前記抽気ガスとを分離する第２の分離装置とを有することを特徴とする水銀除去装置。
【請求項２】
前記第１の分離装置と前記第２の分離装置との間に、前記ダストの温度を前記第２の分離装置での分離処理に適した温度であって、かつ前記水銀が揮発し得る温度以上の温度に調節する調温装置がさらに設けられていることを特徴とする請求項１に記載の水銀除去装置。
【請求項３】
水銀を含むセメント原料を予熱するプレヒータと、
前記プレヒータにて予熱されたセメント原料を焼成するキルンと、
前記プレヒータから排出される排ガス中のダストを捕集する集塵装置と、
請求項１又は２に記載の水銀除去装置と、
前記プレヒータ又は前記キルンの窯尻部と前記第１の分離装置とを接続し、前記プレヒータ又は前記キルンの窯尻部から抽気した抽気ガスを前記第１の分離装置に供給するダクトと
を備え、
前記集塵装置にて捕集されたダストを、前記ダクトの途中に導入し、
前記第１の分離装置及び前記第２の分離装置にて分離されたダストを、前記プレヒータに投入することを特徴とするセメント製造システム。
【請求項４】
前記プレヒータ又は前記キルンの窯尻部から抽気した４００〜１１００℃の抽気ガスが、前記ダクトを介して前記第１の分離装置に供給されることを特徴とする請求項３に記載のセメント製造システム。
【発明の詳細な説明】
【技術分野】
【０００１】
本発明は、重金属除去装置及びセメント製造システムに関し、特にセメント製造システムからの排ガスに含まれる重金属を除去するための装置に関するものである。
【背景技術】
【０００２】
近年、廃棄物の再資源化を推進するために、セメント原料や焼成燃料として各種廃棄物が多く利用されるようになってきている。セメント原料や焼成燃料として利用される廃棄物の中には、都市ゴミ焼却灰、各種汚泥、石炭灰、建設発生土等の重金属を含むものもあるため、セメント製造システムに持ち込まれる重金属の量が増大することが懸念される。
【０００３】
セメント製造工程に持ち込まれる重金属類のうち、水銀、亜鉛、セレン、これらの塩化物等は、セメント製造システムの高温部（例えば、ロータリーキルン、プレヒータ等）にて揮発し、排ガス中に含まれる。その後、排ガスの温度が低下することに伴い、排ガス中に含まれるダストの表面にこれらの重金属が析出し、又は重金属やその化合物自身の微粒子となる。
【０００４】
これらのダストや微粒子は、セメント製造システムの排ガス経路に設けられている集塵機（電気集塵機、バグフィルタ等）で捕集され、排ガス中から除去される。
【０００５】
このようにして捕集されたダスト等をセメント原料や焼成燃料の一部として再利用する場合、ダスト等に含まれる揮発性の重金属の大部分は、セメント製造システムの高温部で再び揮発し、排ガス中に含まれた状態で再び排ガス経路に導かれる。
【０００６】
このような重金属のうち、水銀は、揮発性が高く、高温でガス化しやすいためにクリンカにはほとんど含有されず排ガスに含まれ、一部は排ガスとともに系外に排出されるが、大部分は排ガス系を循環することになる。このため、排ガス中の水銀を除去する手段を設けないと、セメント原料等から持ち込まれる水銀量が増大するのに伴い排ガス中の水銀濃度が次第に高くなり、系外への水銀排出量が増えてしまうという問題が生じる。
【０００７】
そこで、セメント製造システムにおける排ガス中の水銀量を低減するために、セメント焼成設備から排出された排ガス中に含まれるダストを電気集塵機等で捕集し、そのダストを加熱炉に導き、ダストに含まれる揮発性金属成分の揮発温度以上に加熱して揮発性金属成分をガス化して除去し、揮発性金属成分を除去したダストをセメント原料の一部として用いる方法が提案されている（特許文献１参照）。
【特許文献１】特開２００２−３５５５３１号公報
【発明の開示】
【発明が解決しようとする課題】
【０００８】
しかしながら、特許文献１に記載の方法では、ダストを加熱炉に導いて揮発性金属成分の揮発温度以上に加熱するために新たな熱源が必要であり、かつダストを加熱炉外周により間接的に加熱するため、排ガス中の水銀量の低減処理が効率的でないという問題がある。
【０００９】
そこで、本発明は、重金属を含む焼成原料の焼成により生じるダストに含まれる重金属を効率的に除去し得る重金属除去装置、及び当該重金属除去装置を備えるセメント製造システムを提供することを目的とする。
【課題を解決するための手段】
【００１０】
上記課題を解決するために、本発明は、水銀を含むセメント原料を焼成するキルンからの排ガス経路の途中に設けられ、排ガス中のダストを捕集する集塵装置を備えるセメント製造装置における前記集塵装置にて捕集されたダストに含まれる水銀を除去する装置であって、前記セメント製造装置からの４００〜１１００℃の抽気ガスにより加熱された前記ダストと水銀を含む抽気ガスとを分離する分離装置と、前記分離装置にて分離された抽気ガスから水銀を除去する水銀除去塔とを備え、前記分離装置が、前記ダストの一部と前記抽気ガスとを分離する第１の分離装置と、前記第１の分離装置の後段に設けられ、前記ダストの残部と前記抽気ガスとを分離する第２の分離装置とを有することを特徴とする水銀除去装置を提供する（請求項１）。
【００１１】
ダストを加熱してダストに含まれる重金属を揮発させた後に、当該ダストの温度が低下すると、揮発した重金属が再度ダストの表面に析出してしまうことがあるが、上記発明（請求項１）によれば、加熱したダストと揮発した重金属を含む排ガスとを分離装置で分離することができ、揮発した重金属が再度ダストの表面に析出することなく重金属を含む排ガスのみを重金属除去塔に導入することができ、ダストに含まれる重金属を効率的に除去することができる。
【００１２】
上記発明（請求項１）において、第１の分離装置としては、例えば、重力集塵装置、慣性集塵装置、サイクロンセパレータ（遠心力集塵装置）等を使用することができるが、これらのうちサイクロンセパレータを使用するのが好ましい。また、第２の分離装置としては、例えば、電気集塵装置、バグフィルタ（濾過集塵装置）等を使用することができるが、これらのうちバグフィルタを使用するのが好ましい。
【００１３】
上記発明（請求項１）によれば、第１の分離装置にてダストの一部が分離・捕集されるため、第２の分離装置にてダストの残部のみを分離・捕集すればよく、ダストの分離・捕集効率を向上させることができ、ダストの温度の低下により重金属がダストの表面に再度析出してしまうのを抑制することができ、重金属の除去効率をより向上することができる。
【００１４】
上記発明（請求項１）においては、前記第１の分離装置と前記第２の分離装置との間に、前記ダストの温度を前記第２の分離装置での分離処理に適した温度であって、かつ前記水銀が揮発し得る温度以上の温度に調節する調温装置がさらに設けられているのが好ましい（請求項２）。
【００１５】
上記発明（請求項２）によれば、第２の分離装置の前段に調温装置が設けられていることで、第２の分離装置での分離処理に適した温度であって、かつ重金属が揮発し得る温度以上の温度のダストが第２の分離装置に導入されるため、第２の分離装置にかかる負荷を低減することができるとともに、揮発した重金属のみを重金属除去塔に導入することができ、より効率的に重金属を除去することができる。
【００１６】
また、本発明は、水銀を含むセメント原料を予熱するプレヒータと、前記プレヒータにて予熱されたセメント原料を焼成するキルンと、前記プレヒータから排出される排ガス中のダストを捕集する集塵装置と、上記発明（請求項１，２）に係る水銀除去装置と、前記プレヒータ又は前記キルンの窯尻部と前記第１の分離装置とを接続し、前記プレヒータ又は前記キルンの窯尻部から抽気した抽気ガスを前記第１の分離装置に供給するダクトとを備え、前記集塵装置にて捕集されたダストを、前記ダクトの途中に導入し、前記第１の分離装置及び前記第２の分離装置にて分離されたダストを、前記プレヒータに投入することを特徴とするセメント製造システムを提供する（請求項３）。
【００１７】
上記発明（請求項３）によれば、セメント製造システムのプレヒータ又はキルン窯尻部から抽気した抽気ガスにより、集塵装置にて捕集されたダストを加熱することができるため、ダストの表面に析出している重金属を揮発させるために新たな熱源を設ける必要がなく、エネルギー的に効率よくダストに含まれる重金属を除去することができる。しかも、第１の分離装置及び第２の分離装置にて分離・捕集されたダストは、重金属濃度が大幅に低減されたものであるため、セメント原料として再利用することができるとともに、セメント製造システムの系内の重金属濃度を低減することができる。
【００１８】
上記発明（請求項３）においては、前記プレヒータ又は前記キルンの窯尻部から抽気した４００〜１１００℃の抽気ガスが、前記ダクトを介して前記第１の分離装置に供給されるのが好ましい（請求項４）。
【００１９】
上記発明（請求項４）によれば、抽気ガスの温度が上記範囲内であることで、ダストの表面に析出している重金属を効率的に除去することができ、特にダストの表面に析出している水銀を効率的に除去することができる。
【発明の効果】
【００２０】
本発明によれば、重金属を含む焼成原料の焼成により生じるダストに含まれる重金属を効率的に除去し得る重金属除去装置、及び当該重金属除去装置を備え、排ガス中に含まれる重金属を、新たな熱源を必要とすることなく効率的に除去し得るセメント製造システムを提供することができる。
【発明を実施するための最良の形態】
【００２１】
本発明の一実施形態に係るセメント製造システムについて、図面に基づいて説明する。
図１は、本実施形態に係るセメント製造システムを示す概略構成図である。
【００２２】
図１に示すように、セメント製造システム１は、セメント原料を乾燥する乾燥機２と、乾燥機２にて乾燥したセメント原料を粉砕する粉砕機３と、粉砕機３にて所定の粒度に粉砕されたセメント原料を予備的に加熱する第１〜第４のサイクロン４ａ〜４ｄを有するプレヒータ４と、セメント原料を仮焼する仮焼炉５と、予備的に加熱され、仮焼されたセメント原料を焼成しクリンカを生成するロータリーキルン６ａと、ロータリーキルン６ａにより生成したクリンカからセメントを製造する仕上げミル７と、ロータリーキルン６ａからの排ガス中に含まれるダストを捕集する集塵装置８と、セメント製造システム１からの排ガスを排出する煙突９と、セメント製造システム１からの排ガスに含まれる重金属を除去する重金属除去装置１０とを備える。なお、図１において、破線で示される矢印は、プレヒータ４からの排ガスの流れを示すものである。
【００２３】
重金属除去装置１０は、プレヒータ４の第２のサイクロン４ｂとダクトを介して接続されるサイクロンセパレータ１１と、サイクロンセパレータ１１の後段に接続される調温装置１２と、調温装置１２の後段に接続されるバグフィルタ１３と、バグフィルタ１３の後段に接続される重金属除去塔１４とを備える。なお、プレヒータ４の第２のサイクロン４ｂとサイクロンセパレータ１１とを接続するダクトの途中には、集塵装置８にて捕集された集塵ダストを投入し得るように構成されている。
【００２４】
サイクロンセパレータ１１には、第２のサイクロン４ｂから抽気した抽気ガス及びダクトに投入された集塵ダストが導入されるため、サイクロンセパレータ１１は、６５０℃程度の高温の抽気ガス及び集塵ダストを導入可能であり、少なくとも当該集塵ダストのうちの一部（粗粒分，粗粒ダスト）を分離・捕集し得るものである。
【００２５】
調温装置１２は、後段に接続されるバグフィルタ１３に導入される抽気ガス及び集塵ダストの残部（微粒分，微粒ダスト）を、バグフィルタ１３での分離処理に適した温度であって、かつ重金属が揮発し得る温度以上の温度に調節し得るものであればよい。例えば、６５０℃程度の高温の抽気ガスを導入できる耐熱性のセラミックフィルターエレメント等を使用する場合には、調温装置１２を設ける必要はないが、一般的なバグフィルタの稼動温度の上限は２５０℃程度であるとともに、抽気ガス中に揮発して存在する重金属が微粒ダストに吸着することを防ぐため、許容される稼動温度の範囲内で可能な限り高温で集塵することが望ましいことから、調温装置１２としては、抽気ガス及び集塵ダストの残部の温度を２５０〜２６０℃程度に調節し得るものであればよい。調温装置１２により調節された抽気ガス及び集塵ダストの残部の温度が２６０℃を超えると、後段のバグフィルタ１３に負荷がかかり、バグフィルタ１３における適切な分離処理が困難となるおそれがある。
【００２６】
バグフィルタ１３は、調温装置１２にて所定の温度に調節され、サイクロンセパレータ１１にて分離・捕集されなかった集塵ダストの残部（微粒ダスト）を分離・捕集し得るものである。なお、バグフィルタ１３は、集塵ダストから揮発した重金属を揮発した状態のまま重金属除去塔１４に導入できるように、重金属の揮発温度以上の温度（例えば、２５０℃以上の温度）に対する耐熱性を有するものであるのが好ましく、そのような観点から、バグフィルタ１３として２５０℃以上の温度で使用可能なガラス繊維製フィルタ、テフロン（登録商標）製フィルタ等を有する高温バグフィルタを用いるのが好ましい。
【００２７】
重金属除去塔１４としては、抽気ガス中に揮発して存在する重金属を除去し得るものであればよく、例えば、活性炭を充填した活性炭吸着塔からなる装置等が挙げられる。活性炭吸着塔にて重金属を吸着した活性炭は、加熱することで再生利用することができる。なお、活性炭の加熱により得られた排ガスは、スプレー塔で洗浄し、洗浄された排ガスをガス用の重金属吸着塔に通して重金属を回収し、洗浄液はｐＨを調整した後に水溶液用の重金属吸着塔にて重金属を回収し、重金属を回収した後の処理液は、排水処理設備にて処理した上で廃棄すればよい。
【００２８】
なお、重金属除去塔１４は、活性炭の代わりに重金属と反応し得る金属（アマルガム形成金属）を充填した装置であってもよいし、それらの代わりにアマルガム形成金属を担持した吸着材を充填した装置であってもよいし、これらを組み合わせたものを充填した装置であってもよい。
【００２９】
重金属（水銀等）と反応し得る金属としては、例えば、金、銀、銅、亜鉛、アルミニウム等のアマルガムを形成する金属を好適に用いることができる。これらの金属を重金属除去塔１４に充填する場合、当該金属の形状としては、例えば、粒状、コイル状、繊維状、ベルサドル状、ラシヒリング状、ハニカム状等が挙げられ、これらのうち特にハニカム状であれば重金属除去塔１４を流れるガスの圧力損失を低減することができるため好ましい。
【００３０】
重金属除去塔１４における吸着材（活性炭、アマルガム形成金属、アマルガム形成金属担持吸着材）の充填量は、モル比で処理すべき重金属量の１０倍以上であるのが好ましく、１００倍以上であれば重金属の除去効率を格段に向上させることができる。
【００３１】
このようなセメント製造システム１において、重金属を含む廃棄物を含有するセメント原料を一部に含むセメント原料を、必要に応じて乾燥機２にて乾燥する。重金属を含む廃棄物としては、例えば、重金属含有土壌、フライアッシュ、高炉二次灰、都市ごみ焼却灰、下水汚泥等が挙げられるが、これらに限定されるものではない。
【００３２】
廃棄物に含まれる重金属としては、特に限定されるものではないが、例えば、水銀、セレン、カドミウム、亜鉛等の揮発性重金属、又はそれらの塩化物等の揮発性重金属化合物等が挙げられる。
【００３３】
このようなセメント製造システム１において、必要に応じて乾燥機２にて乾燥したセメント原料を、粉砕機３に投入し、所定の粒度に粉砕する。粉砕されたセメント原料は、プレヒータ４の第１サイクロン４ａ、第２サイクロン４ｂ、第３サイクロン４ｃ、仮焼炉５、第４サイクロン４ｄ及びロータリーキルン６ａを順に経て、ロータリーキルン６ａにて焼成される。
【００３４】
ロータリーキルン６ａにてセメント原料が焼成された際のロータリーキルン６ａからの排ガスは、仮焼炉５、プレヒータ４の第４サイクロン４ｄから第１サイクロン４ａ、粉砕機３又は乾燥機２を経て、集塵装置８に導入される（図１の破線矢印を参照）。
【００３５】
プレヒータ４からの排ガスには、セメント原料に含まれる重金属が揮発して残存しているとともに、ダストが含まれているが、かかる重金属は、排ガスの温度の低下に伴いダストの表面に析出する。具体的に、プレヒータ４からの排ガスの温度は、集塵装置８では１００〜１５０℃程度となっており、ほとんどの重金属がダストの表面に析出することになる。
【００３６】
集塵装置８にて捕集されたダスト（集塵ダスト）は、プレヒータ４の第２のサイクロン４ｂとサイクロンセパレータ１１とを接続するダクトに導入される。ダクトに導入された集塵ダストは、第２のサイクロン４ｂから抽気され、ダクト内を流れる抽気ガスにより加熱されながらサイクロンセパレータ１１に導入され、サイクロンセパレータ１１内にて引き続き集塵ダストが加熱される。
【００３７】
かかる抽気ガスの温度は、６５０℃程度であり、重金属が揮発し得る温度以上の温度であるため、抽気ガスにより集塵ダストが加熱されることで、集塵ダストの表面に析出した重金属は、抽気ガス中に揮発する。
【００３８】
なお、抽気ガスの量は、第２のサイクロン４ｂから排出される排ガスの全量のうちの１／１０程度の量であればよい。この程度の量であれば、集塵ダストから重金属を揮発させるべく当該集塵ダストを十分に加熱することができる。また、処理すべき排ガス（抽気ガス）量を低減し、かつ排ガス（抽気ガス）中の水銀濃度をより高濃度にすることができるため、より効率的に重金属を除去することができる。
【００３９】
サイクロンセパレータ１１にて集塵ダストの一部（粗粒ダスト）が分離・捕集され、サイクロンセパレータ１１にて分離・捕集されなかった集塵ダストの残部（微粒ダスト）及び抽気ガスは、調温装置１２に導入され、それらの温度がバグフィルタ１３での集塵処理に適した温度であって、かつ重金属が揮発し得る温度以上の温度に調節された上で、バグフィルタ１３に導入される。
【００４０】
調温装置１２にて温度が調節された抽気ガス及び微粒ダストが、バグフィルタ１３に導入され、バグフィルタ１３にて微粒ダストが分離・捕集され、その後抽気ガスが重金属除去塔１４に導入される。これにより、抽気ガス中に揮発して存在する重金属が、重金属除去塔１４にて吸着除去される。
【００４１】
重金属除去塔１４から排出された、重金属が除去された抽気ガスは、排ガス路を介して集塵装置８に導入され、煙突９から排出される。このようにして重金属が除去された抽気ガスは、その水銀濃度が十分に低いため、そのまま排出することができる。
【００４２】
以上説明したように、本実施形態に係るセメント製造システム１は、集塵装置８にて捕集された集塵ダストを加熱することで、集塵ダストの表面に析出した重金属を揮発させることができ、サイクロンセパレータ１１にて集塵ダストのうちの粗粒分を分離・捕集し、温度調節後、バグフィルタ１３にて集塵ダストのうちの微粒分を分離・捕集することで、集塵ダストの温度の低下により重金属が再度集塵ダストの表面に析出するのを抑制し、抽気ガス中の重金属を除去することができる。
【００４３】
また、集塵装置８にて捕集された集塵ダストを第２のサイクロン４ｂからの抽気ガスによって加熱することで、重金属を揮発させて除去するための新たな熱源を必要とすることがなく、エネルギー的に効率よく重金属を除去することができる。
【００４４】
さらに、第２のサイクロン４ｂからの抽気ガスの量を、セメント製造システム１からの排ガス量の１／１０程度とすることで、従来のセメント製造システムに比べ、排ガス中の重金属濃度を高濃度にすることができ、効率よく重金属を除去することができる。
【００４５】
さらにまた、サイクロンセパレータ１１及びバグフィルタ１３にて分離・捕集されたダスト中の重金属濃度が大幅に低減されているため、当該ダストを再度セメント原料として使用しても、セメント製造システム１の系内の重金属濃度を低減することができる。
【００４６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４７】
上記実施形態において、サイクロンセパレータ１１とバグフィルタ１３との間に調温装置１２を設けて、加熱された集塵ダストの温度をバグフィルタ１３での分離処理に適した温度であって、かつ集塵ダストに含まれる重金属が揮発し得る温度に調節しているが、バグフィルタ１３として４００〜６００℃程度の耐熱性を有する分離装置を用いる場合には、調温装置１２を設ける必要はない。
【００４８】
また、上記実施形態において、重金属除去装置１０は、２つの分離装置（サイクロンセパレータ１１及びバグフィルタ１３）を備えるものであるが、ダストを排ガスから分離し、当該ダストのすべてを捕集できるものであれば、１つの分離装置を備えるものであってもよく、この場合、より粒度の小さいダストを分離・捕集可能なバグフィルタ、電気集塵機等を用いることができる。
【００４９】
さらにまた、上記実施形態において、第２のサイクロン４ｂから抽気した６５０℃程度の抽気ガスによって集塵ダストを加熱しているが、重金属を揮発させる目的を達成し得るのであれば、セメント製造システム１の他の部位（例えば、第３のサイクロン４ｃ、第４のサイクロン４ｄ、仮焼炉５、ロータリーキルン窯尻部６ｂ等）から抽気した抽気ガスによって集塵ダストを加熱してもよい。この場合に、抽気ガスの温度が、４００〜１１００℃程度であればよく、特に５００〜６００℃程度であるのが好ましい。４００℃未満だと、重金属を十分に揮発させるのが困難となるおそれがあり、１１００℃を超えるとガスの抽気が困難となる。
【実施例】
【００５０】
以下、実施例により本発明をさらに詳細に説明するが、本発明は下記の実施例に何ら制限されるものではない。
【００５１】
〔実施例１〕
図２に示す気流加熱実験装置を用い、ＥＰダスト中の水銀濃度（ｍｇ／ｋｇ）を測定した。気流加熱実験装置２０は、ジェットヒータ（ライスター・ジャパン社製，商品名：ライスター熱風機ホットウィンドＳ型）２１と複数の加熱バーナー２２とを有する加熱管２３、加熱管２３の一端部に接続された冷却管２４、加熱管２３と冷却管２４との接続部に設けられた、ろ紙を有するＥＰダスト捕集用プローブ２５を備える。かかる気流加熱実験装置２０においては、冷却管２４を介して吸引することで、加熱管２３の他端部から供給されたＥＰダストが加熱されながら加熱管２３内を移動し、さらにＥＰダスト捕集用プローブ２５を介して吸引することで、当該プローブ２５のろ紙にてＥＰダストが捕集される。なお、加熱後のＥＰダスト中の水銀濃度（ｍｇ／ｋｇ）を、加熱気化原子吸光分析装置（日本インスツルメンツ社製，商品名：ＳＰ−３Ｄ及びＲＤ−３）を用いて測定した。
【００５２】
なお、かかる測定に用いたＥＰダストとしては、既存のセメント製造装置の電気集塵機（ＥＰ）にて捕集されたＥＰダストを用い、当該ＥＰダスト中の水銀濃度は、１２．８ｍｇ／ｋｇであった。また、加熱温度は、４００℃、５００℃、及び６００℃とし、加熱時間は、２秒、４秒及び６秒とした。
測定結果を表１、図３及び図４に示す。
【００５３】
【表１】
0004527139.tif 000002
【００５４】
表１、図３及び図４に示すように、４００℃以上の温度で２秒以上加熱することにより、ダスト中の水銀を８５％以上揮発させることが可能であり、６秒以上加熱することで、ダスト中の水銀を９０％以上揮発させることが可能であることが確認された。また、６００℃以上の温度で加熱することにより、加熱時間に影響を受けることなくダスト中の水銀を９８％以上揮発させることが可能であることが確認された。
【００５５】
〔実施例２〕
実施例１にて用いた気流加熱実験装置２０を用いて、加熱温度を６００℃とした場合における冷却管２４内（２５０℃）での水銀濃度を、実施例１と同様の方法により測定した。
測定結果を表２に示す。
【００５６】
【表２】
0004527139.tif 000003
【００５７】
表２に示すように、６００℃に加熱後、冷却管２４にてＥＰダストの温度を２５０℃まで低下させたとしても、８０％以上の水銀を揮発させることが可能であることが確認された。この結果から、図１に示すセメント製造システム１の第２のサイクロン４ｂからの６５０℃程度の抽気ガスにより集塵ダストを加熱し、調温装置１２にて２５０℃程度にまで温度を低下させた上で、バグフィルタ１３及び重金属除去塔１４による処理を行うことで、集塵ダスト中の水銀を８０％以上除去可能であると考えられる。
【産業上の利用可能性】
【００５８】
本発明の重金属除去装置は、セメント製造システムにおける系内の重金属の濃度の低減、特に水銀の濃度の低減に有用である。
【図面の簡単な説明】
【００５９】
【図１】本発明の一実施形態に係るセメント製造システムを示す概略構成図である。
【図２】本発明の実施例１における気流加熱装置を示す概略構成図である。
【図３】本発明の実施例１における加熱処理後のダスト水銀濃度（ｍｇ／ｋｇ）と加熱時間（秒）との関係を示すグラフである。
【図４】本発明の実施例１における水銀除去率（％）と加熱時間（秒）との関係を示すグラフである。
【符号の説明】
【００６０】
１…セメント製造システム
４…プレヒータ
６ａ…ロータリーキルン（キルン）
６ｂ…ロータリーキルン窯尻部（キルン窯尻部）
８…集塵装置
１０…重金属除去装置
１１…サイクロンセパレータ（第１の分離装置）
１２…調温装置
１３…バグフィルタ（第２の分離装置）
１４…重金属除去塔
【図１】
0004527139.tif 000004
【図２】
0004527139.tif 000005
【図３】
0004527139.tif 000006
【図４】
0004527139.tif 000007